(57)【要約】【課題】特に赤外線をより反射しやすい印刷層を形成できる印刷用インキを提供することを主な目的とする。【解決手段】着色剤及び真球度が０．５以上である球状粒子を含有する印刷インキ組成物であって、前記着色剤として赤外線を吸収する着色剤を含み、前記球状粒子が平均粒径４〜３０μｍの球状粒子である、印刷インキ組成物に係る。【選択図】なし【特許請求の範囲】
【請求項１】
着色剤及び真球度が０．５以上である球状粒子を含有する印刷インキ組成物であって、前記着色剤として赤外線を吸収する着色剤を含み、前記球状粒子が平均粒径４〜３０μｍの球状粒子である、印刷インキ組成物。
【請求項２】
赤外線を吸収する着色剤が、白色系着色剤である、請求項１に記載の印刷インキ組成物。
【請求項３】
白色系着色剤が、酸化チタン及び酸化マグネシウムの少なくとも１種を含む、請求項２に記載の印刷インキ組成物。
【請求項４】
赤外線を吸収する着色剤が、印刷インキ組成物中１重量％以上含有する、請求項２又は３に記載の印刷インキ組成物。
【請求項５】
前記球状粒子が、金属、ガラス、アクリル、ポリエチレン、ポリスチレン、ポリプロピレン、ポリエチレンテレフタレート、ポリウレタン、セルロース、ポリ塩化ビニル、ポリビニルアルコール、エチレン−酢酸ビニル共重合体、エチレン−ビニルアルコール共重合体、エチレン−アクリル酸エチル共重合体、ポリアクリロニトリル、ポリアミド、ケイ素酸化物、酸化アルミニウム、タルク、消石灰、硫酸バリウム、炭酸カルシウム及び水酸化カルシウムの少なくとも１種を含む、請求項１〜４のいずれかに記載の印刷インキ組成物。
【請求項６】
印刷インキ組成物中に球状粒子が０．１〜５０重量％含まれる、請求項１〜５のいずれかに記載の印刷インキ組成物。
【請求項７】
さらに、ビヒクル成分としてセルロース、ポリビニルブチラール、ポリアミド、ポリオレフィン、ポリウレタン、アクリル、ポリエステル、ポリ塩化ビニル、ポリビニルアルコール、エチレン−酢酸ビニル共重合体、エチレン−ビニルアルコール共重合体及びエチレン−アクリル酸エチル共重合体の少なくとも１種を含む、請求項１〜６のいずれかに記載の印刷インキ組成物。
【請求項８】
請求項１〜７のいずれかに記載の印刷インキ組成物を用いて被印刷体上に印刷してなる積層体。
【請求項９】
被印刷体がアルミニウムである、請求項８に記載の積層体。
【請求項１０】
請求項８又は９に記載の積層体を包装材料として用いてなる包装体。
【請求項１１】
請求項８又は９に記載の積層体を包装材料として用いてなるＰＴＰ包装体。
【請求項１２】
赤外線を用いる欠点検出方法に用いられるインキ皮膜であって、前記インキ皮膜が、着色剤及び真球度が０．５以上である球状粒子を含有する印刷インキ組成物を用いて形成されるインキ皮膜。
【請求項１３】
着色剤として赤外線を吸収する着色剤を含む、請求項１２に記載のインキ皮膜。
【請求項１４】
赤外線を吸収する着色剤が、白色系着色剤である、請求項１３に記載のインキ皮膜。
【請求項１５】
白色系着色剤が、酸化チタン及び酸化マグネシウムの少なくとも１種を含む、請求項１４に記載のインキ皮膜。
【請求項１６】
赤外線を吸収する着色剤が、印刷インキ組成物中１重量％以上含有する、請求項１３〜１５のいずれかに記載のインキ皮膜。
【請求項１７】
前記球状粒子が、金属、ガラス、アクリル、ポリエチレン、ポリスチレン、ポリプロピレン、ポリエチレンテレフタレート、ポリウレタン、セルロース、ポリ塩化ビニル、ポリビニルアルコール、エチレン−酢酸ビニル共重合体、エチレン−ビニルアルコール共重合体、エチレン−アクリル酸エチル共重合体、ポリアクリロニトリル、ポリアミド、ケイ素酸化物、酸化アルミニウム、タルク、消石灰、硫酸バリウム、炭酸カルシウム及び水酸化カルシウムの少なくとも１種を含む、請求項１２〜１６のいずれかに記載のインキ皮膜。
【請求項１８】
印刷インキ組成物中に球状粒子が０．１〜５０重量％含まれる、請求項１２〜１７のいずれかに記載のインキ皮膜。
【請求項１９】
インキ皮膜の乾燥膜厚が０．３〜５μｍである、請求項１２〜１８のいずれかに記載のインキ皮膜。
【発明の詳細な説明】
【技術分野】
【０００１】
本発明は、印刷インキ組成物及び包装体に関する。より詳しくは、赤外線を反射する印刷インキ組成物とそのインキ組成物により印刷された包装体に関する。
【背景技術】
【０００２】
薬剤包装の一形態であるＰＴＰ包装においては、薬剤の形状に合致する成型を施した塩化ビニルやポリプロピレン等の透明または半透明のシートが、包装される薬剤の銘柄やメーカー名等が印刷されたアルミ箔の蓋材にて被覆されている。
【０００３】
薬剤を包装した後、包装物中の異物を検出する一つの手段として、赤外線を用いた欠点検出装置が広く用いられている。
【０００４】
この赤外線を用いた欠点検出装置は、検査しようとする物体に印刷図柄があっても、赤外線イメージで見た場合、印刷部分が消える又は薄くなることで欠点検出制精度を高めることができる。そこで、検査しようとする欠点が赤外線を吸収し、かつ、包装体の印刷されていない部分と印刷されている部分が共に赤外線を反射するように設計する必要がある。
【０００５】
黒色、白色、緑色又は茶色の印刷を施す場合、これらの色をもつ着色剤は赤外線を吸収するため、そのまま使用することはできない。このため、従来技術では、これらの色と同色となるように、他の色をもつ着色剤を調合することにより、赤外線を反射する印刷を創出している。例えば、黒色を創出する場合は、３原色を混合する。また例えば、緑色を作り出す場合は、青色と黄色を混合することで同色が得られる。
【０００６】
しかしながら、例えば白色のように、他の色相との混色により再現させることが困難ないしは不可能な色がある。このような色においては、赤外線を反射する印刷層を形成することができない。これに関し、特許文献１には、赤外線を用いた欠点検出装置に反応しない包装体が記載されているが、白色インキのような赤外線を吸収する色を用いて印刷層を形成する方法については記載されていない。
【特許文献１】特開２００４−２３９８８９号公報
【発明の開示】
【発明が解決しようとする課題】
【０００７】
本発明は、上記の問題点に鑑みてなされたものであって、特に赤外線をより反射しやすい印刷層を形成できる印刷用インキを提供することを主な目的とする。
【課題を解決するための手段】
【０００８】
本発明者らは、鋭意研究を重ねた結果、特に球状粒子を含有した印刷インキが上記目的を達成できることを見出し、本発明を完成した。
【０００９】
すなわち、本発明は、下記の印刷インキ組成物及び包装体に係る。
１．  着色剤及び真球度が０．５以上である球状粒子を含有する印刷インキ組成物であって、前記着色剤として赤外線を吸収する着色剤を含み、前記球状粒子が平均粒径４〜３０μｍの球状粒子である、印刷インキ組成物。
２．  赤外線を吸収する着色剤が、白色系着色剤である、前記項１に記載の印刷インキ組成物。
３．  白色系着色剤が、酸化チタン及び酸化マグネシウムの少なくとも１種を含む、前記項２に記載の印刷インキ組成物。
４．  赤外線を吸収する着色剤が、印刷インキ組成物中１重量％以上含有する、前記項２又は３に記載の印刷インキ組成物。
５．  前記球状粒子が、金属、ガラス、アクリル、ポリエチレン、ポリスチレン、ポリプロピレン、ポリエチレンテレフタレート、ポリウレタン、セルロース、ポリ塩化ビニル、ポリビニルアルコール、エチレン−酢酸ビニル共重合体、エチレン−ビニルアルコール共重合体、エチレン−アクリル酸エチル共重合体、ポリアクリロニトリル、ポリアミド、ケイ素酸化物、酸化アルミニウム、タルク、消石灰、硫酸バリウム、炭酸カルシウム及び水酸化カルシウムの少なくとも１種を含む、前記項１〜４のいずれかに記載の印刷インキ組成物。
６．  印刷インキ組成物中に球状粒子が０．１〜５０重量％含まれる、前記項１〜５のいずれかに記載の印刷インキ組成物。
７．  さらに、ビヒクル成分としてセルロース、ポリビニルブチラール、ポリアミド、ポリオレフィン、ポリウレタン、アクリル、ポリエステル、ポリ塩化ビニル、ポリビニルアルコール、エチレン−酢酸ビニル共重合体、エチレン−ビニルアルコール共重合体及びエチレン−アクリル酸エチル共重合体の少なくとも１種を含む、前記項１〜６のいずれかに記載の印刷インキ組成物。
８．  前記項１〜７のいずれかに記載の印刷インキ組成物を用いて被印刷体上に印刷してなる積層体。
９．  被印刷体がアルミニウムである、前記項８に記載の積層体。
１０．  前記項８又は９に記載の積層体を包装材料として用いてなる包装体。
１１．  前記項８又は９に記載の積層体を包装材料として用いてなるＰＴＰ包装体。
１２．  赤外線を用いる欠点検出方法に用いられるインキ皮膜であって、前記インキ皮膜が、着色剤及び真球度が０．５以上である球状粒子を含有する印刷インキ組成物を用いて形成されるインキ皮膜。
１３．  着色剤として赤外線を吸収する着色剤を含む、前記項１２に記載のインキ皮膜。
１４．  赤外線を吸収する着色剤が、白色系着色剤である、前記項１３に記載のインキ皮膜。
１５．  白色系着色剤が、酸化チタン及び酸化マグネシウムの少なくとも１種を含む、前記項１４に記載のインキ皮膜。
１６．  赤外線を吸収する着色剤が、印刷インキ組成物中１重量％以上含有する、前記項１３〜１５のいずれかに記載のインキ皮膜。
１７．  前記球状粒子が、金属、ガラス、アクリル、ポリエチレン、ポリスチレン、ポリプロピレン、ポリエチレンテレフタレート、ポリウレタン、セルロース、ポリ塩化ビニル、ポリビニルアルコール、エチレン−酢酸ビニル共重合体、エチレン−ビニルアルコール共重合体、エチレン−アクリル酸エチル共重合体、ポリアクリロニトリル、ポリアミド、ケイ素酸化物、酸化アルミニウム、タルク、消石灰、硫酸バリウム、炭酸カルシウム及び水酸化カルシウムの少なくとも１種を含む、前記項１２〜１６のいずれかに記載のインキ皮膜。
１８．  印刷インキ組成物中に球状粒子が０．１〜５０重量％含まれる、前記項１２〜１７のいずれかに記載のインキ皮膜。
１９．  インキ皮膜の乾燥膜厚が０．３〜５μｍである、前記項１２〜１８のいずれかに記載のインキ皮膜。
２０．  前記項１２〜１９のいずれかに記載のインキ皮膜が被印刷体上に形成してなる積層体。
２１．  被印刷体がアルミニウムである、前記項２０に記載の積層体。
２２．  前記項２０又は２１に記載の積層体を包装材料として用いてなる包装体。
２３．  前記項２０又は２１に記載の積層体を包装材料として用いてなるＰＴＰ包装体。
【発明の効果】
【００１０】
本発明の印刷インキ組成物によれば、着色剤とは別途に特定の球状粒子を含むため、優れた赤外線反射効果を達成することができる。このため、着色剤として赤外線を吸収するもの（例えば酸化チタン、酸化マグネシウム等の白色系着色剤）を使用しても、球状粒子の存在により赤外線を反射する印刷層を形成することが可能となる。
【００１１】
これにより、本発明インキ皮膜あるいは本発明インキ組成物による印刷層を有する積層体から包装体を構成する場合には、赤外線を用いる欠点検出方法（異物検出方法）に供される包装体（特にＰＴＰ包装体）を提供することができる。このような包装体は、赤外線を効果的に反射するので、高い検知精度で異物を検知することができる。
【００１２】
以下、着色剤として白色系着色剤(酸化チタン等)を用いた本発明の印刷インキ組成物の印刷層において、球状粒子（粒子）が赤外線を反射する様子を図示しながら説明する。着色剤自身は印刷層を白色にするために必要であり、印刷層に含まれている。図１のように赤外線を透過又は反射する粒子を印刷層に混合すれば、入射した赤外線が着色剤を含む印刷層を通過する距離を短くすることができる。つまり、入射した赤外線が吸収されにくい（すなわち、反射しやすい）印刷層が形成される。
【００１３】
しかし、粒子は、図２に示す通り一般的に表面が凸凹になっているため、入射した赤外線の一部が印刷層内で乱反射されてしまう。その結果、赤外線が、着色剤を含む印刷層をより多く通過し、その結果として前記着色剤により赤外線が吸収されてしまう。
【００１４】
これに対し、図３のように、球状である粒子を含む場合、入射した赤外線の多くは基材に達することなく反射する(光の経路Ａ)か、あるいは着色剤を含む印刷層内に進入しても粒子間で反射を繰り返すことなく印刷層の外へ出る(光の経路Ｂ)と考えられる。この場合、球状粒子の大きさが印刷層に比べて著しく小さい場合、粒子の凝集や粒子どうしが印刷層内で上下に並ぶと、球状である効果は減少してしまう。そのため、粒子の大きさは印刷層内で左右に１個ずつ並ぶ大きさ程度であることが望ましい。
【００１５】
本発明は、印刷層に赤外線を吸収する着色剤が含まれていても、所定の球状粒子を混合することにより、発色を損ねることなく、赤外線反射率を高めることができる。
【００１６】
このように、本発明の印刷インキ組成物は、特に従来の酸化チタン、酸化マグネシウム等を着色剤とした白色インキに比較して同等の発色性を有しつつ、赤外線を用いる欠点検出方法において反応しないだけの十分な赤外線反射率を示す。
【発明を実施するための最良の形態】
【００１７】
１．印刷用インキ組成物
本発明の印刷用インキ組成物は、着色剤及び真球度が０．５以上である球状粒子を含有することを特徴とする。
【００１８】
本発明における球状粒子は、着色剤以外の成分として本発明組成物中に含まれるものである。
【００１９】
球状粒子は、真球度が０．５以上、好ましくは０．８〜１．０である。真球度が０．５未満の場合は、所望の赤外線反射効果が得られなくなる。なお、本発明における真球度は、球状粒子を電子顕微鏡（ＳＥＭ）で観察し、任意で選んだ２０個の各粒子の最短径（最も短い直径：観察視野上又はその写真上で、個々の粒子を平行な２本の線分で挟みこんだときの最短距離）と最長径（最も長い直径：観察視野上又はその写真上で、個々の粒子を平行な２本の線分で挟みこんだときの最長距離）の比（最短径／最長径）をそれぞれ算出し、それらの比の平均値を示す。このような真球度を有する球状粒子は、公知又は市販のものを使用することができる。例えば、金属粉末の場合はガスアトマイズ法、ガラスビーズの場合はスプレードライ法により、プラスチックビーズの場合は鹸濁重合法又は乳化重合法によって、それぞれ好適な球状粒子を得ることができる。
【００２０】
球状粒子の平均粒径は、本発明インキ組成物の用途、使用形態等に応じて適宜設定できるが、通常は１〜５０μｍ、特に４〜３０μｍ、さらには４〜２０μｍとすることが望ましい。なお、本発明における球状粒子の平均粒径は、球状粒子を電子顕微鏡（ＳＥＭ）で観察し、任意で選んだ２０個の各粒子の最短径（最も短い直径：観察視野上又はその写真上で、個々の粒子を平行な２本の線分で挟みこんだときの最短距離）と最長径（最も長い直径：観察視野上又はその写真上で、個々の粒子を平行な２本の線分で挟みこんだときの最長距離）の平均（（最短径＋最長径）／２）をそれぞれ算出し、それらの総平均した値を示す。本発明では、球状粒子の大きさは印刷層内で平面上に１個ずつ並ぶ大きさであることが望ましいので、印刷層の厚みに近い粒径であること、特に印刷層の厚みの１／２以上であり、かつ、印刷層の厚みの８倍以下の粒径であることが好ましい。
【００２１】
球状粒子は、それ自体が赤外線を吸収してしまうと赤外線を反射する印刷層を形成できないため、赤外線を吸収しにくい物質であることが好ましい。このような材料としては、特に金属（合金、金属間化合物も含む。）、ガラス、アクリル、ポリエチレン、ポリスチレン、ポリプロピレン、ポリエチレンテレフタレート、ポリウレタン、セルロース、ポリ塩化ビニル、ポリビニルアルコール、エチレン−酢酸ビニル共重合体、エチレン−ビニルアルコール共重合体、エチレン−アクリル酸エチル共重合体、ポリアクリロニトリル、ポリアミド、ケイ素酸化物、酸化アルミニウム、タルク、消石灰、硫酸バリウム、炭酸カルシウム及び水酸化カルシウムの少なくとも１種を用いることが好ましい。
【００２２】
球状粒子の印刷インキ組成物中における含有量は特に制限されないが、通常０．１〜５０重量％とすることが好ましく、１〜２０重量％とすることがより好ましい。上記範囲内に設定することによって、所望の赤外線反射効果とともに良好なインキの色相、印刷適性等をより確実に得ることができる。
【００２３】
着色剤は、公知の顔料又は染料を使用することができる。特に、本発明では、着色剤として赤外線を反射する着色剤あるいは赤外線を吸収する着色剤のいずれも採用することができる。すなわち、本発明インキ組成物は、赤外線を吸収する着色剤を含んでいても、所定の赤外線反射効果を得ることができるが、着色剤の全てが赤外線を吸収する着色剤である場合に特に有用である。
【００２４】
赤外線を吸収する着色剤は限定されないが、その代表的なものとして黒色系着色剤、白色系着色剤、緑色系着色剤及び茶色系着色剤の少なくとも１種が挙げられる。黒色系着色剤としては、カーボンブラック等が例示できる。白色系着色剤としては、酸化チタン、酸化マグネシウム等が例示できる。緑色系着色剤としては、シアニングリーン、フタロシアニングリーン等が例示できる。茶色系着色剤としては、ベンガラ等が例示できる。この中でも、本発明インキ組成物では、白色系着色剤を好ましく採用することができる。白色系着色剤は、特に、酸化チタン及び酸化マグネシウムの少なくとも１種を含むことが望ましい。さらには、着色剤のすべてが、酸化チタン及び酸化マグネシウムの少なくとも１種であることがより好ましい。
【００２５】
着色剤（赤外線を吸収する着色剤を含む）の含有量は、用いる着色剤の種類により異なるが、通常は本発明インキ組成物中１〜５０重量％、特に１０〜２０重量％とすることが望ましい。また、赤外線を吸収する着色剤の含有量は、通常は本発明インキ組成物中１〜５０重量％、特に１０〜２０重量％とすることが望ましい。赤外線を吸収する着色剤の含有量を上記範囲内に設定することによって、優れた赤外線反射効果に加えて良好な発色性、印刷性能等をより確実に得ることができる。
【００２６】
本発明の印刷インキ組成物では、通常の印刷インキに含まれる成分を使用することができる。例えば、溶剤、ビヒクル等のほか、必要に応じて耐摩耗性向上のためのポリエチレンワックス、ブロッキング防止のための二酸化珪素等を添加することができる。
【００２７】
溶剤としては、例えばトルエン等の芳香族系炭化水素、メチルシクロヘキサン等の脂環式炭化水素、酢酸エチル等のエステル類、メチルエチルケトン等のケトン類、イソプロピルアルコール、変性アルコール等のアルコール系溶剤やこれらの混合溶剤を用いる。
【００２８】
ビヒクルとしては、例えばセルロース、ポリビニルブチラール、ポリアミド、ポリオレフィン、ポリウレタン、アクリル、ポリエステル、ポリ塩化ビニル、ポリビニルアルコール、エチレン−酢酸ビニル共重合体、エチレン−ビニルアルコール共重合体、エチレン−アクリル酸エチル共重合体の内少なくとも一種類以上から選択することが好ましいが、更に好ましくは、セルロース樹脂及びポリビニルブチラール樹脂が好ましい。
【００２９】
本発明の印刷インキ組成物は、どのような色を呈するものであっても良いが、特に白色系（とりわけ白色又はパステル調）を呈するものが好ましい。すなわち、従来技術による白色系印刷層では赤外線を吸収するが、本発明の白色系印刷インキ組成物によれば赤外線を良好に反射する印刷層を形成することができる。特に、赤外線反射率６０％以上という優れた効果を達成することができる。
【００３０】
本発明の印刷インキ組成物による印刷・塗布方法は、一般的なグラビアコート、シルクスクリーン、フレキソ等の任意の方式を用いれば良い。例えば、グラビアコートが好ましく用いられる。
【００３１】
印刷されたインキ皮膜の乾燥膜厚は限定的でないが、一般に０．３〜５μｍが好ましく、特に０．８〜２μｍとすることがより好ましい。乾燥皮膜が厚すぎるとブロッキング（インキ皮膜面同士がくっつく）のトラブルを起こしやすい。
【００３２】
２．積層体及び包装体
本発明は、前記１．の印刷インキ組成物を用いて被印刷体上に印刷してなる積層体を包含する。被印刷体としては、例えば金属、紙、樹脂等のいずれであっても良いが、特に好ましいのは金属箔であり、アルミニウム箔であることがより好ましい。
【００３３】
本発明は、上記包装材料として用いてなる包装体も包含する。特に、本発明の印刷インキ組成物による印刷層は赤外線を良好に反射するので、赤外線を用いる欠点検出方法（異物検出方法）に供される包装体（特にＰＴＰ包装体）として好適に用いることができる。包装体（ＰＴＰ包装体）の構成自体は、公知の構成に従えば良い。
【００３４】
３．インキ皮膜
本発明は、赤外線を用いる欠点検出方法に用いられるインキ皮膜であって、前記インキ皮膜が、着色剤及び真球度が０．５以上である球状粒子を含有する印刷インキ組成物を用いて形成されるインキ皮膜を包含する。
【００３５】
上記印刷インキ組成物としては、着色剤及び真球度が０．５以上である球状粒子を含有する印刷インキ組成物を用いる。この場合のインキ組成物は、着色剤、球状粒子等の種類、含有量等については、前記１．のインキ組成物にならって調製すれば良い。
【００３６】
本発明インキ皮膜の厚み（乾燥膜厚）は、前記印刷層と同様の理由より、一般に０．３〜５μｍが好ましく、特に０．８〜２μｍとすることがより好ましい。
【００３７】
また、前記の球状粒子の項目で説明したように、本発明では、球状粒子の大きさはインキ皮膜内で平面上に１個ずつ並ぶ大きさであることが望ましいので、インキ皮膜の厚みに近い粒径であること、特にインキ皮膜の厚みの１／２以上であり、かつ、インキ皮膜の厚みの８倍以下の粒径であることが好ましい。
【００３８】
本発明インキ皮膜は、前記印刷層で説明したのと同様に、赤外線を良好に反射することから、赤外線を用いる欠点検出方法に好適に用いることができる。赤外線を用いる欠点検出方法としては、公知の方法あるいは装置を採用することができる。
【００３９】
インキ皮膜の形成方法も、前記印刷層の形成方法と同様に実施することができる。例えば、一般的なグラビアコート、シルクスクリーン、フレキソ等の任意の方式を用いれば良い。
【実施例】
【００４０】
以下、実施例を示し、本発明をより具体的に説明する。ただし、本発明の範囲は、実施例に限定されない。
【００４１】
なお、本明細書においては、混合溶剤はトルエン／酢酸エチル／メチルエチルケトンを１／１／１の比率（重量比）にて混合したものであり、また、部及び％は特記しない限り質量基準を示す。
【００４２】
＜実施例１〜５及び比較例１〜５＞
Ａ．インキ組成物の調製
実施例１〜４、比較例１、比較例３及び比較例４については、下記（１）〜（４）をサンドミルにて混合した後、（５）及び(６)を加えてインキ組成物を調製した。
【００４３】
（１）顔料・・・・・・・・・・・・・１５部
（２）ポリビニルブチラール樹脂・・・  ５部
（３）硝化綿樹脂・・・・・・・・・・  ５部
（４）混合溶剤・・・・・・・・・・・４０部
（５）粒子・・・・・・・・・・・・・規定量(※−１)
（６）混合溶剤・・・・・・・・・・・規定量(※−２)
実施例５及び比較例２については、下記の配合に従い、下記（１）〜（４）をサンドミルにて混合した後、（５）及び(６)を加えてインキ組成物を調製した。
【００４４】
（１）顔料・・・・・・・・・・・・・１０部
（２）ポリビニルブチラール樹脂・・・  ５部
（３）硝化綿樹脂・・・・・・・・・・  ５部
（４）混合溶剤・・・・・・・・・・・５０部
（５）粒子・・・・・・・・・・・・・規定量(※−１)
（６）混合溶剤・・・・・・・・・・・規定量(※−２)
これらの実施例及び比較例の備考は下記の通りである。
【００４５】
※−１：表１に記載の量を添加した。
【００４６】
※−２：インキ配合量合計が１００部となる量を添加して調整した。
また、これらの実施例及び比較例における上記顔料及び上記粒子は、表１に示すものをそれぞれ使用した。
【００４７】
【表１】
2006316258.tif 000002
【００４８】
表１中の真球度の測定は以下の通りとした。添加する粒子を走査型電子顕微鏡で観察し、平面上の写真として得た後に、任意に選び出した２０個の粒子について最短径と最長径の比率（最短径／最長径）を計測し、その平均値を真球度とした。
【００４９】
Ｂ．印刷層の形成
各インキ組成物を用いて印刷を実施した。具体的には、ザーンカップ＃３で２０秒に希釈した上記インキを、ヘリオ１７５線ベタ版を使用し、ＪＩＳ１Ｎ３０に定められた厚み２０μｍのアルミニウム箔のマット面に印刷した。形成された印刷層の赤外線反射率を測定した。その結果を表１に示す。赤外線反射率は、波長８００ｎｍ、８２５ｎｍ、８５０ｎｍ及び９００ｎｍの赤外線をそれぞれ照射したときの反射率の平均値とした。なお、測定には、紫外可視近赤外分光光度計(日本分光社製「ＪＡＳＣＯ Ｖ５７０型」)を使用した。その光度計による測定手法の概要を図４に示す。また、上記光度計の仕様は、ホルダー形式：積分球式、測定サイズ：長さ８ｍｍ×幅９ｍｍ、積分球内径：６０ｍｍ、積分球内壁塗布剤：硫酸バリウムとした。
【００５０】
表１の結果からも明らかなように、酸化チタン(白発色)の系では、実施例１〜４のいずれにおいても実用的な赤外線反射率の目安である６０％をクリアーしているのに対し、比較例１(酸化チタンのみ)では実用的な赤外線反射率に達していなかった。また、フタロシアニンブルー(青発色)の系では、従来から良好な赤外線反射率を示す(比較例２)ものの、球状粒子を添加した系(実施例５)において、比較例よりも良好な反射率を示していることがわかる。
【００５１】
比較例３では、球状ではないアルミペースト（アルミニウムフレーク）の効果を確認したが、実用反射率には達しなかった。また、比較例４では、球状微粒子の添加量を減量すると共に、インキ皮膜を厚くした際の効果を確認したが、実用反射率には達しなかった。比較例５では、顔料のない系での確認を行っているが、実用反射率を大幅に上回っていることが分かる。なお、比較例５は、比較例４のインキ組成から顔料（酸化チタン）を除いたもので、印刷層の厚みを２μｍとしたものである。
【００５２】
以上の結果より、本発明の印刷インキ組成物は、従前の白インキ等と比較して赤外線の反射率が高くなり、しかも十分な発色性を有する。また、本発明のインキを使用したＰＴＰ包材は、赤外線を用いる欠点検出装置に好適に使用できる上、白色又はパステル調の色彩を意匠として提供することができる。
【図面の簡単な説明】
【００５３】
【図１】印刷層中に存在する粒子が赤外線を反射する様子を模式的に示した図である。
【図２】印刷層中に存在する粒子が赤外線を反射する様子を模式的に示した図である。
【図３】印刷層中に存在する粒子が赤外線を反射する様子を模式的に示した図である。
【図４】光度計により赤外線反射率を測定する手法の概略図である。
【図１】
2006316258.tif 000003
【図２】
2006316258.tif 000004
【図３】
2006316258.tif 000005
【図４】
2006316258.tif 000006
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
着色剤及び真球度が０．５以上である球状粒子を含有する印刷インキ組成物であって、前記着色剤として赤外線を吸収する着色剤を含み、前記球状粒子が平均粒径４〜３０μｍの球状粒子であり、着色剤とは別途に前記球状粒子を含む、赤外線を用いる欠点検出方法に用いられるインキ皮膜を形成するための印刷インキ組成物。
【請求項２】
赤外線を吸収する着色剤が、白色系着色剤である、請求項１に記載の印刷インキ組成物。
【請求項３】
白色系着色剤が、酸化チタン及び酸化マグネシウムの少なくとも１種を含む、請求項２に記載の印刷インキ組成物。
【請求項４】
赤外線を吸収する着色剤が、印刷インキ組成物中１重量％以上含有する、請求項２又は３に記載の印刷インキ組成物。
【請求項５】
前記球状粒子が、金属、ガラス、アクリル、ポリエチレン、ポリスチレン、ポリプロピレン、ポリエチレンテレフタレート、ポリウレタン、セルロース、ポリ塩化ビニル、ポリビニルアルコール、エチレン−酢酸ビニル共重合体、エチレン−ビニルアルコール共重合体、エチレン−アクリル酸エチル共重合体、ポリアクリロニトリル、ポリアミド、ケイ素酸化物、酸化アルミニウム、タルク、消石灰、硫酸バリウム、炭酸カルシウム及び水酸化カルシウムの少なくとも１種を含む、請求項１〜４のいずれかに記載の印刷インキ組成物。
【請求項６】
印刷インキ組成物中に球状粒子が０．１〜５０重量％含まれる、請求項１〜５のいずれかに記載の印刷インキ組成物。
【請求項７】
さらに、ビヒクル成分としてセルロース、ポリビニルブチラール、ポリアミド、ポリオレフィン、ポリウレタン、アクリル、ポリエステル、ポリ塩化ビニル、ポリビニルアルコール、エチレン−酢酸ビニル共重合体、エチレン−ビニルアルコール共重合体及びエチレン−アクリル酸エチル共重合体の少なくとも１種を含む、請求項１〜６のいずれかに記載の印刷インキ組成物。